(57)【要約】【課題】経年しても優れた断熱性を維持できる建築板及びその製造方法を提供する。【解決手段】無機質板の表面に、断熱塗膜と、親水性粒子とを有する建築板。断熱塗膜は、塗膜形成材と、有機系中空粒子とを含有し、親水性粒子は、該断熱塗膜よりも表側に付着している。及び、無機質板の表面に、塗膜形成材と有機系中空粒子とを含有する断熱塗料を塗布し、断熱塗膜を形成する工程と、該断熱塗膜の上に親水性塗料を塗布し、該断熱塗膜の上に該親水性粒子を付着させる工程とを備える建築板の製造方法。【選択図】なし【特許請求の範囲】
【請求項１】
無機質板の表面に、断熱塗膜と親水性粒子とを有する建築板であって、
断熱塗膜は、塗膜形成材と、有機系中空粒子とを含有し、
親水性粒子は、断熱塗膜よりも表側に付着している
ことを特徴とする建築板。
【請求項２】
前記有機系中空粒子は、アクリロニトリル、メタクリロニトリル、塩化ビニリデン、アクリル酸エステル、スチレンの少なくとも１種以上により構成されている
ことを特徴とする請求項１に記載の建築板。
【請求項３】
前記断熱塗膜は、水溶性溶剤を含有している
ことを特徴とする請求項１に記載の建築板。
【請求項４】
前記水溶性溶剤は、グリコール系溶剤及びグリコールエーテル系溶剤の少なくとも１種以上により構成されている
ことを特徴とする請求項３に記載の建築板。
【請求項５】
前記親水性粒子は、シリカ、コロイダルシリカ、フュームドシリカの少なくとも１種以上により構成されている
ことを特徴とする請求項１に記載の建築板。
【請求項６】
前記断熱塗膜の表面にはクリヤー塗膜が形成されており、該クリヤー塗膜の表面には前記親水性粒子が付着している
ことを特徴とする請求項１に記載の建築板。
【請求項７】
前記親水性粒子は、最表側に付着している
ことを特徴とする請求項１に記載の建築板。
【請求項８】
無機質板の表面に、塗膜形成材と有機系中空粒子とを含有する断熱塗料を塗布し、断熱塗膜を形成する工程と、
断熱塗膜の上に親水性塗料を塗布し、親水性粒子を付着させる工程とを備える
ことを特徴とする建築板の製造方法。
【請求項９】
前記有機系中空粒子が、アクリロニトリル、メタクリロニトリル、塩化ビニリデン、アクリル酸エステル、スチレンの少なくとも１種以上により構成されている
ことを特徴とする請求項８に記載の建築板の製造方法。
【請求項１０】
前記断熱塗料は、水溶性溶剤を含有している
ことを特徴とする請求項８に記載の建築板の製造方法。
【請求項１１】
前記水溶性溶剤は、グリコール系溶剤及びグリコールエーテル系溶剤の少なくとも１種以上により構成されている
ことを特徴とする請求項１０に記載の建築板の製造方法。
【請求項１２】
前記親水性粒子は、シリカ、コロイダルシリカ、フュームドシリカの少なくとも１種以上により構成されている
ことを特徴とする請求項８に記載の建築板の製造方法。
【請求項１３】
前記親水性粒子を付着させる工程は、断熱塗膜を形成した後、クリヤー塗料を塗布してクリヤー塗膜を形成し、該クリヤー塗膜の表面に親水性粒子を塗布して該クリヤー塗膜に親水性粒子を付着させる
ことを特徴とする請求項８に記載の建築板の製造方法。
【請求項１４】
前記親水性粒子は、最表側に付着させる
ことを特徴とする請求項８に記載の建築板の製造方法。
【発明の詳細な説明】
【技術分野】
【０００１】
本発明は、壁材、屋根材等に好適な建築板、及び建築板の製造方法に関するものである。
【背景技術】
【０００２】
従来から、セメント等の水硬性無機粉体と、木質パルプ繊維等の木質補強材とを主成分とする無機質板がある。このような無機質板は、曲げ強度などの物性に優れるので、塗装を施し、住宅の内壁材、外壁材、屋根材等の建築板として使用されている。
【０００３】
しかし、近年、省エネ等の環境問題の観点から、住宅への断熱効果の向上が求められている。そのために、建築板の表面に断熱塗膜を形成し、住宅の断熱効果を高めることが検討されている。例えば、特許文献１には、断熱効果を備えたセラミック微粉末を塗膜形成材中に分散混合した断熱塗膜を、基材の表面に形成してなる、断熱性壁材が開示されている。
【０００４】
しかし、特許文献１のようにセラミック微粉末を分散混合した断熱塗膜を形成した建築板は、実際にはその断熱効果が小さいことが、発明者らの実験によって分かった（後述する比較例を参照）。そして、発明者らが鋭意研究した結果、その要因の一つとして、セラミック微粉末はその中空率が低くなりやすく、断熱効果が得られにくいことがわかった。また、建築板の表面に汚れが付着すると外観が悪くなると共に、該汚れが吸熱し、断熱効果が低下することもわかった。そのため、断熱効果を持続することは難しい現状である。
【先行技術文献】
【特許文献】
【０００５】
【特許文献１】特開２０００−７１３８９号公報
【発明の概要】
【発明が解決しようとする課題】
【０００６】
したがって、本発明の課題は、経年しても優れた断熱性を維持できる建築板及びその製造方法を提供するものである。
【課題を解決するための手段】
【０００７】
本発明は、無機質板の表面に、断熱塗膜と親水性粒子とを有する建築板を提供する。本発明において、断熱塗膜は、塗膜形成材と、有機系中空粒子とを含有することを特徴とする。塗膜形成材としては、アクリル樹脂、シリコン樹脂、フッ素樹脂、アクリルシリコン樹脂、ポリウレタン樹脂、エポキシ樹脂、ポリシロキサン樹脂等を用いることができる。有機系中空粒子の材質としては有機化合物であれば良いが、アクリロニトリル、メタクリロニトリル、塩化ビニリデン、アクリル酸エステル、スチレンの少なくとも１種以上により構成されていると、中空率が高い状態を保持できるので好ましい。親水性粒子としては、シリカ、コロイダルシリカ、フュームドシリカの少なくとも１種以上により構成されていると、建築板に汚れが付着しにくいとともに、汚れが付着したとしても水により汚れを除去できるので、好ましい。また、断熱塗膜の形成工程において、断熱塗膜を形成する塗料が水溶性溶剤を含有していると形成される塗膜が均質となりやすいので、断熱塗膜は水溶性溶剤を含有していることが好ましい。その場合、水溶性溶剤は、グリコール系溶剤及びグリコールエーテル系溶剤の少なくとも１種以上からなると、均質化により貢献するので好ましい。無機質板としては、木繊維補強セメント板、繊維補強セメント板、繊維補強セメント・ケイ酸カルシウム板、スラグ石膏板などの窯業系サイディングボードや、金属系サイディングボード、ＡＬＣボードなどあるが、窯業系サイディングボードであると、断熱効果が顕著に向上するので好ましい。更に、本発明において、親水性粒子は、断熱塗膜よりも表側に付着しているのだが、建築板の最表側に付着していると、建築板に汚れが付着しにくいとともに、汚れが付着したとしても水により汚れを除去できるので好ましい。断熱塗膜の表面にはクリヤー塗膜が形成されており、該クリヤー塗膜の表面に親水性粒子が付着していると、建築板は耐候性に優れるので、より好ましい。
また、本発明は、無機質板の表面に、塗膜形成材と有機系中空粒子とを含有する断熱塗料を塗布し、断熱塗膜を形成する工程と、該断熱塗膜の上に親水性塗料を塗布し、親水性粒子を付着させる工程とを備える建築板の製造方法も提供する。塗膜形成材としては、アクリル樹脂、シリコン樹脂、フッ素樹脂、アクリルシリコン樹脂、ポリウレタン樹脂、エポキシ樹脂、ポリシロキサン樹脂等を用いることができる。有機系中空粒子の材質としては有機化合物であれば良いが、アクリロニトリル、メタクリロニトリル、塩化ビニリデン、アクリル酸エステル、スチレンの少なくとも１種以上により構成されていると、中空率が高い状態を保持できるので好ましい。親水性粒子としては、シリカ、コロイダルシリカ、フュームドシリカの少なくとも１種以上により構成されていると、建築板に汚れが付着しにくいとともに、汚れが付着したとしても水により汚れを除去できるので、好ましい。また、断熱塗料が水溶性溶剤を含有していると、形成される断熱塗膜が均質となりやすいので好ましい。その場合、水溶性溶剤は、グリコール系溶剤及びグリコールエーテル系溶剤の少なくとも１種以上からなると、均質化により貢献するので好ましい。無機質板としては、木繊維補強セメント板、繊維補強セメント板、繊維補強セメント・ケイ酸カルシウム板、スラグ石膏板などの窯業系サイディングボードや、金属系サイディングボード、ＡＬＣボードなどあるが、窯業系サイディングボードに本発明の製造方法を行うと、断熱効果が顕著に向上するので好ましい。更に、本発明において、親水性粒子は建築板の最表側に付着させると、建築板に汚れが付着しにくいとともに、汚れが付着したとしても水により汚れを除去できるので好ましい。親水性粒子を付着させる工程は、断熱塗膜を形成した後、クリヤー塗料を塗布してクリヤー塗膜を形成し、該クリヤー塗膜の表面に親水性粒子を塗布して該クリヤー塗膜に該親水性粒子を付着させると、該建築板は耐候性に優れるので、好ましい。
【発明の効果】
【０００８】
本発明によれば、経年しても優れた断熱性を維持できる建築板及びその製造方法を提供することができる。
【発明を実施するための形態】
【０００９】
以下、本発明の実施の形態を具体的に説明する。
【００１０】
本発明の建築板は、無機質板の表面が、断熱塗膜と親水性粒子とを有することを特徴とする。
【００１１】
無機質板としては、木繊維補強セメント板、繊維補強セメント板、繊維補強セメント・ケイ酸カルシウム板、スラグ石膏板などの窯業系サイディングボードや、金属系サイディングボード、ＡＬＣボードなどある。本発明においては、無機質板が窯業系サイディングボードであると、断熱塗膜による断熱効果が顕著に向上するので好ましい。なお、断熱塗膜は、無機質板の表面に直接形成されていていても良いが、無機質板の上にシーラー塗膜を形成させ、その上に断熱塗膜が形成されていても良い。シーラー塗膜は、例えば、アクリルエマルション、アクリルウレタン樹脂系塗料、エポキシ樹脂系塗料、溶剤型湿硬ウレタン、水分散型イソシアネート等によって構成することができ、１層でもよいが、２層以上とすることもできる。なお、無機質板としては、表面が平らな板でも、表面に凹凸模様を有する板でも良い。
【００１２】
そして、断熱塗膜は、塗膜形成材と、有機系中空粒子とを含有し、無機質板の表面を被覆している。塗膜形成材としては、アクリル樹脂、シリコン樹脂、フッ素樹脂、アクリルシリコン樹脂、ポリウレタン樹脂、エポキシ樹脂、ポリシロキサン樹脂等がある。有機系中空粒子としては、高い中空率と小さい粒径であるために、有機化合物であれば良い。詳しくは、有機系材料は柔軟性があるので、中空粒子を形成する際に材料が伸び、平均中空率が高くなるとともに、その状態を保持することができるためである。有機系中空粒子の形状としては、平均粒径５〜５０μｍの範囲で、かつ、平均中空率８０％以上であることが好ましい。有機系中空粒子の平均粒径が５μｍ未満では断熱効果が十分に得られず、５０μｍより大きいと、形成される断熱塗膜の強度が弱くなり、該断熱塗膜が脆い、塗膜密着の不具合が発生しやすい等の懸念が生ずるためである。また、有機系中空粒子の平均中空率が８０％未満では断熱効果が十分に得られない懸念があるためである。有機系中空粒子の平均中空率の好ましい上限値は、有機系中空粒子の中空状態を保持できることを条件に、種々の要因によって異なるが、平均中空率が９０％以上であると、より断熱塗膜が断熱効果を発揮することができるので好ましい。なお、この平均中空率とは体積百分率による値である。有機系中空粒子が、アクリロニトリル、メタクリロニトリル、塩化ビニリデン、アクリル酸エステル、スチレンの少なくとも１種以上により構成されていると、耐久性、断熱性により優れるので好ましい。
【００１３】
断熱塗膜において、塗膜形成材、有機系中空粒子の含有量に特に制限は無いが、断熱塗膜が有機系中空粒子を固形分１００質量部あたり０．０１質量部未満では断熱効果が十分に得られず、５．０質量部より多いと、形成される断熱塗膜の強度が弱くなり、該断熱塗膜が脆い、塗膜密着の不具合が発生しやすい等の懸念があるので、有機系中空粒子を固形分１００質量部あたり０．０１〜５.０質量部含有することが好ましい。また、断熱塗膜の平均塗膜厚が５μｍ未満では断熱効果が十分に得られない、５００μｍを超えると、形成される断熱塗膜の強度が弱くなる、乾燥時間が長くなる、無機質板の表面が意匠柄を有している場合には柄の凹凸が埋もれて外観が変わってしまう等の懸念があるので、断熱塗膜の平均塗膜厚は５〜５００μｍであることが好ましい。
【００１４】
また、本発明では、断熱塗膜の形成工程において、断熱塗膜を形成する塗料が水溶性溶剤を含有していると、断熱塗膜がより均質となるので、断熱塗膜は水溶性溶剤を含有していても良い。その場合、水溶性溶剤がグリコール系溶剤及びグリコールエーテル系溶剤の少なくとも１種以上からなると、均質化により貢献するので好ましい。
【００１５】
更に、本発明の建築板は親水性粒子を含有する。親水性粒子としては、例えば、シリカ、コロイダルシリカ、フュームドシリカ等によって構成することができる。親水性粒子は断熱塗膜よりも表側に付着しており、建築板の表面に汚れが付着しにくくするとともに、汚れが付着したとしても水により汚れを除去することを可能とする。
【００１６】
なお、本発明においては、断熱塗膜の表面にはクリヤー塗膜が形成されており、該クリヤー塗膜の表面に親水性粒子が付着していると、建築板は耐候性に優れるので、好ましい。クリヤー塗膜は、アクリル樹脂、シリコン樹脂、フッ素樹脂、アクリルシリコン樹脂、ポリウレタン樹脂、エポキシ樹脂、ポリシロキサン樹脂等によって構成することができる。
【００１７】
そして、本発明の建築板の製造方法は、無機質板の表面に、塗膜形成材と有機系中空粒子とを含有する断熱塗料を塗布し、断熱塗膜を形成する工程と、該断熱塗膜の上に親水性塗料を塗布し、親水性粒子を付着させる工程とを備える。無機質板、塗膜形成材、有機系中空粒子、親水性粒子については前述したとおりである。
【００１８】
断熱塗膜を形成する工程において、断熱塗料は、塗膜形成材と有機系中空粒子とを含有した塗料によって形成されている。この塗料としては、例えば、アクリルシリコンエマルション、アクリルエマルション、シリコン樹脂系塗料、アクリルウレタン系塗料、フッ素樹脂系塗料、ポリウレタン樹脂系塗料等によって構成することができる。
断熱塗料において、塗膜形成材、有機系中空粒子の含有量に特に制限は無いが、有機系中空粒子の含有量が塗料固形分１００質量部あたり０．０１質量部未満では形成された断熱塗膜の断熱効果が十分ではない懸念があり、５．０質量部より多いと、形成される断熱塗膜の強度が弱くなり、該断熱塗膜が脆い、塗膜密着が発生しやすい等の懸念があるため、有機系中空粒子を固形分１００質量部あたり０．０１〜５.０質量部含有することが好ましい。なお、有機系中空粒子の含有量は、断熱塗料を構成する固形分１００質量部に対する、有機系中空粒子の膜を形成する有機固形分の割合を表すものである。
また、断熱塗料が水溶性溶剤を含有していると、形成される断熱塗膜が均質となりやすいので好ましい。詳しくは、前述した断熱効果の高い有機系中空粒子が混合されていると、断熱塗料を無機質板に塗布し、乾燥する際に、形成中の塗膜全体に熱が均等に伝わり難いという問題がある。そこで、水溶性溶剤が含有されている断熱塗料を用いることにより、乾燥時に熱が形成中の塗膜全体に伝わりやすくなる。その結果、均質な断熱塗膜を形成することができ、建築板全体にわたって、断熱塗膜によって均質な断熱効果を得ることができ、全体として建築板の断熱性が向上する。水溶性溶剤として、例えば、エチレングリコール、プロピレングリコール、ジエチレングリコール、ジプロピレングリコールＮ−ブチルエーテル、トリプロピレングリコールモノメチルエーテル等、又はこれらの混合物を用いることができる。その場合には、断熱塗料の塗布及び乾燥における塗膜温度は、水溶性溶剤の沸点よりも低くする。それゆえ、乾燥を経た後にも、水溶性溶剤は、充分に残存して、断熱塗膜の均質な成膜に寄与することができる。水溶性溶剤が、グリコール系溶剤及びグリコールエーテル系溶剤の少なくとも１種以上からなると、沸点が高いので、断熱塗膜の形成工程において最後まで残存しやすく、断熱塗膜の均質化に貢献しやすいので好ましい。なお、水溶性溶剤は、断熱塗料の固形分を１００質量部としたとき、０．１〜１０質量部含有されていると、断熱塗膜全体の均質な成膜を確実に行うことができるので、好ましい。
また、断熱塗料の色調は顔料を用いて調整することができる。すなわち、断熱塗料として顔料が含有されている塗料を用いても良いし、顔料を含有しない塗料を用いても良い。
塗料の塗布方法としては、スプレー塗布、ロールコーター塗布、カーテンコーター塗布、浸漬塗布など様々有るが、いずれでも良い。平均塗膜厚に特に制限はないが、５μｍ未満では、形成される断熱塗膜は断熱効果が十分ではなく、５００μｍを超えると、形成される断熱塗膜の強度が弱くなる、乾燥時間が長くなる、無機質板の表面が意匠柄を有している場合には柄の凹凸が埋もれて外観が変わってしまう等の懸念があるので、断熱塗膜の平均塗膜厚を５〜５００μｍとすることが好ましい。
乾燥は、特に制限は無く、断熱塗膜を形成できれば良いが、有機系中空粒子の中空構造を確実に保持しつつ、断熱塗膜を形成することを考慮すると、乾燥時の塗膜温度を１３０℃以下とすることが好ましい。有機系中空粒子の耐熱性を考慮すると、４０〜１１０℃とすることがより好ましい。
【００１９】
親水性粒子を付着させる工程において、親水性塗料としては、シリカ、コロイダルシリカ、フュームドシリカ等によって構成された親水性粒子を分散させてなる溶液を用いることができる。親水性塗料は、断熱塗膜に直接塗布しても良いが、先にクリヤー塗料を塗布し、断熱塗膜の上にクリヤー塗膜を形成させた後、該クリヤー塗膜の上に親水性塗料を塗布し、該クリヤー塗膜の上に親水性粒子を塗布させても良い。クリヤー塗膜に親水性粒子を付着させると、建築板は耐候性に優れるので、好ましい。
【００２０】
次に、本発明の実施例をあげる。
【００２１】
厚さ１６mmで、無機質板（木繊維補強セメント板）の表面に、アクリル樹脂を主成分とする白色水性塗料を塗布し、約８０℃のドライヤーで約５分乾燥してシーラー層を形成した。次いで、その表面に表１に示す断熱塗料を塗布し、約８０℃のドライヤーで約５分乾燥し、実施例１〜５、比較例１〜４の建築板を製造した。なお、いずれも表面がフラット柄の無機質板を用いた。また、クリヤー塗料を塗布したものについては、約８０℃のドライヤーで約１５分乾燥してクリヤー塗膜を形成した。
【００２２】
各建築板の詳細は、表１に記載した通りである。
すなわち、実施例１では、断熱塗料に、塗膜形成材としてアクリルシリコンエマルションを、中空粒子としてアクリロニトリルからなり、平均粒径が１５μｍ、平均中空率９８％の粒子を２．０質量部、水溶性溶剤としてエチレングリコールを２．０質量部含有する塗料を用いて、膜厚が５０μｍの断熱塗膜を形成した。そして、その上に、塗膜形成材としてアクリルシリコンエマルションを含有するクリヤー塗料を塗布してクリヤー塗膜を形成し、更にその上に、親水性粒子としてコロイダルシリカを分散してなる溶液を塗布し、クリヤー塗膜にコロイダルシリカを付着させた。
実施例２では、断熱塗料に、塗膜形成材としてアクリルシリコンエマルションを、中空粒子として塩化ビニリデンとアクリロニトリルからなり、平均粒径が２０μｍ、平均中空率９８％の粒子を５．０質量部、水溶性溶剤としてプロピレングリコールを０．２質量部含有する塗料を用いて、膜厚が３０μｍの断熱塗膜を形成した。そして、その上に、塗膜形成材としてアクリルシリコンエマルションを含有するクリヤー塗料を塗布してクリヤー塗膜を形成し、更にその上に、親水性粒子としてコロイダルシリカを分散してなる溶液を塗布し、クリヤー塗膜にコロイダルシリカを付着させた。
実施例３では、断熱塗料に、塗膜形成材としてアクリルシリコンエマルションを、中空粒子としてメタクリロニトリルとアクリル酸メチルからなり、平均粒径が４０μｍ、平均中空率９８％の粒子を０．５質量部、水溶性溶剤としてジエチレングリコールを１０質量部含有する塗料を用いて、膜厚が５００μｍの断熱塗膜を形成した。そして、その上に、塗膜形成材としてアクリルシリコンエマルションを含有するクリヤー塗料を塗布してクリヤー塗膜を形成し、更にその上に、親水性粒子としてコロイダルシリカを分散してなる溶液を塗布し、クリヤー塗膜にコロイダルシリカを付着させた。
実施例４では、断熱塗料に、塗膜形成材としてアクリルエマルションを、中空粒子としてアクリロニトリルからなり、平均粒径が１５μｍ、平均中空率９８％の粒子を２．０質量部、水溶性溶剤としてエチレングリコールを２．０質量部含有する塗料を用いて、膜厚が５０μｍの断熱塗膜を形成した。そして、その上に、塗膜形成材としてアクリルシリコンエマルションを含有するクリヤー塗料を塗布してクリヤー塗膜を形成し、更にその上に、親水性粒子としてコロイダルシリカを分散してなる溶液を塗布し、クリヤー塗膜にコロイダルシリカを付着させた。
実施例５では、断熱塗料に、塗膜形成材としてアクリルシリコンエマルションを、中空粒子としてアクリロニトリルからなり、平均粒径が１５μｍ、平均中空率９８％の粒子を２．０質量部含有する塗料を用いて、膜厚が５０μｍの断熱塗膜を形成した。そして、その上に、親水性粒子としてコロイダルシリカを分散してなる溶液を塗布し、断熱塗膜にコロイダルシリカを付着させた。
一方、比較例１では、断熱塗料に、塗膜形成材としてアクリルシリコンエマルションを、中空粒子としてアクリロニトリルからなり、平均粒径が１５μｍ、平均中空率９８％の粒子を２．０質量部、水溶性溶剤としてエチレングリコールを２．０質量部含有する塗料を用いて、膜厚が５０μｍの断熱塗膜を形成した。そして、その上に、塗膜形成材としてアクリルシリコンエマルションを含有するクリヤー塗料を塗布してクリヤー塗膜を形成した。しかし、比較例１では、親水性粒子を付着させなかった。
比較例２では、断熱塗料に、塗膜形成材としてアクリルシリコンエマルションを含有する塗料を用いて、膜厚が２０μｍの断熱塗膜を形成した。すなわち、比較例２では、中空粒子と水溶性溶剤を含有しない塗料を用いて塗膜を形成した。そして、その上に、塗膜形成材としてアクリルシリコンエマルションを含有するクリヤー塗料を塗布してクリヤー塗膜を形成し、更にその上に、親水性粒子としてコロイダルシリカを分散してなる溶液を塗布し、クリヤー塗膜にコロイダルシリカを付着させた。
比較例３では、断熱塗料に、塗膜形成材としてアクリルシリコンエマルションと、中空粒子としてセラミックからなり、平均粒径１５０μｍで、平均中空率３０％の粒子を５．０質量部と、水溶性溶剤としてプロピレングリコールを２．０質量部含有する塗料を用いて、膜厚が５０μｍの断熱塗膜を形成した。そして、比較例３では、クリヤー塗料と親水性粒子を分散させた溶液は塗布しなかった。
比較例４では、断熱塗料に、塗膜形成材としてアクリルシリコンエマルションと、アクリル酸メチルからなり、平均粒径２０μｍで、平均中空率０％（中実）の粒子を２．０質量部と、水溶性溶剤としてエチレングリコールを２．０質量部含有する塗料を用いて、膜厚が１００μｍの断熱塗膜を形成した。そして、比較例４では、クリヤー塗料と親水性粒子を分散させた溶液は塗布しなかった。
【００２３】
実施例１〜５、比較例１〜４の建築板に対して、断熱効果の試験を行った。試験方法としてはランプ照射法を用いた。すなわち、建築板表面から１０ｃｍ離れた位置に配置した１００Ｖ、１５０Ｗのハロゲンランプによって、建築板の表面に光を照射した。そして、１０分間連続照射した時点において、建築板表面の温度を放射温度計を用いて測定し、初期の表面温度とした。初期の表面温度を測定した後、経年使用による汚れを想定してカーボン粉を３％含むケイ砂を各建築板の表面に散布し、その後、雨水を想定して霧吹きで水を散布し、粉体を除去した後、再度、各建築板の表面の温度を測定したので、その結果も表１に示す。
【００２４】
【表１】
2014181495.tif 000002
【００２５】
なお、表１において、中空粒子（中実粒子）の含有量、及び水溶性溶剤の含有量は、塗料固形分１００質量部に対する質量部にて表されている。また、中空粒子（中実粒子）の平均中空率は、中空粒子（中実粒子）に対する体積百分率により表されている。
【００２６】
表１から分かるように、比較例２〜４の初期表面温度は、６３〜６５℃に達したのに対し、実施例１〜５の初期表面温度は、５０〜５６℃に収まった。
また、経時変化をみると、親水性粒子を塗布していない比較例１、３、４は、５〜１０℃温度が上昇したのに対し、親水性粒子を塗布した実施例１〜５は、１℃以下に温度上昇が抑えられていた。
すなわち、実施例１〜５では、確実に建築板の温度上昇を抑制することができ、その断熱性を維持することができると言える。
【００２７】
以上に本発明の一実施形態について説明したが、本発明はこれに限定されず、特許請求の範囲に記載の発明の範囲において種々の変形態を取り得る。例えば、断熱塗料として、更に、炭酸カルシウム、クレー、アクリルビーズなどの充填剤、艶消しビーズ、光安定剤、紫外線吸収剤を含む塗料を用いても良い。
【産業上の利用可能性】
【００２８】
以上説明したように、本発明によれば、経年しても優れた断熱性を維持できる建築板及びその製造方法を提供することができる。